КЕРАМИЧЕСКАЯ МАССА
CERAMIC MIXTURE

Изобретение касается составов керамических масс (каменного товара), которые могут быть использованы в производстве облицовочной плитки, настенных панно, изделий декоративно-художественного назначения.
Известна керамическая масса, содержащая, мас.%: глина 18,0-26,0; каолин 26,0-34,0; перлит 16,0-20,0; силиманит 28,0-32,0 [1]. Изделия из такой керамической массы обжигают при температуре 1250-1320°С.
Задача изобретения состоит в снижении температуры обжига изделий из керамической массы.
Технический результат достигается тем, что керамическая масса, включающая глину, каолин, перлит, дополнительно содержит барит, при следующем соотношении компонентов, мас.%: глина 32,0-36,0; каолин 20,0-24,0; предварительно вспученный перлит 20,0-24,0; барит 20,0-24,0.
В таблице приведены составы керамической массы.
Компоненты
Состав, мас.%:
1
2
Глина
36,0
32,0
Каолин
20,0
24,0
Перлит
20,0
24,0
Барит
24,0
20,0
В составе керамической массы могут быть использованы качественные пластичные глины и каолины любых месторождений.
Компоненты дозируют в требуемых количествах. В шаровую мельницу загружают глину, каолин, перлит, барит, заливают воду и проводят измельчение компонентов. Степень измельчения готового шликера должна соответствовать остатку 1,5-2% на сите 0056. Затем проводят обезвоживание суспензии до получения коржей с влажностью 20-25%. Обезвоженную массу проминают в вакуум-прессах и пластическим способом формуют из нее изделия, которые сушат до влажности 1-7%, наносят на их поверхность роспись цветными ангобами и при температуре 1050-1100°С проводят обжиг.
Источник информации
1. SU 1044615 А, 1983.